(57)【要約】【課題】製造過程におけるフィルム切れを抑制することができ、また、張りがありかつ易開封性を有する密封包装体を与えることのできる熱収縮フィルム及び当該密封包装体を提供すること目的とする。【解決手段】塩化ビニリデン系樹脂を含む熱収縮フィルムであって、ＴＤ及びＭＤの１２０℃の熱収縮率が、各々独立して、２５％〜４０％であり、前記熱収縮フィルムの端から１．０ｍｍ〜５．０ｍｍの領域である側縁部に、前記熱収縮フィルムを貫通する傷痕が長手方向に並んだ傷痕列を少なくとも１列有し、前記傷痕の前記長手方向の間隔が、４ｍｍ〜３０ｍｍである、熱収縮フィルム。【選択図】なし【特許請求の範囲】
【請求項１】
塩化ビニリデン系樹脂を含む熱収縮フィルムであって、
ＴＤ及びＭＤの１２０℃の熱収縮率が、各々独立して、２５％〜４０％であり、
前記熱収縮フィルムの端から１．０ｍｍ〜５．０ｍｍの側縁部の少なくとも一部に、前記熱収縮フィルムを貫通する傷痕が長手方向に並んだ傷痕列を有し、
前記傷痕の前記長手方向の間隔が、４．０ｍｍ〜３０ｍｍである、
熱収縮フィルム。
【請求項２】
請求項１に記載の熱収縮フィルムの両側縁部を該熱収縮フィルムの表裏面が対向するように重ね合わせ、長手方向にシールした筒状フィルムと、
内容物が充填された前記筒状フィルムの両端部を封止する封止部材と、を備え、
前記熱収縮フィルムの傷痕列を有する側縁部は、前記筒状フィルムの外側に帯状にはみ出した外耳片を形成し、
熱処理後の前記側縁部が有する傷痕の長手方向の間隔が、３．０ｍｍ〜２８ｍｍである、
密封包装体。
【発明の詳細な説明】
【技術分野】
【０００１】
本発明は、熱収縮フィルム及び密封包装体に関する。
【背景技術】
【０００２】
ハム、ソーセージ、チーズ、羊羹、ういろう等を収容する筒状包装体として、合成樹脂フィルムを使用したものが広く知られている。この筒状包装体は、自動充填包装機（例えば旭化成（株）社製「ＡＤＰ（登録商標）」）で、帯状の合成樹脂フィルムを走行させながら、両側縁部を交叉させて重なり合うように筒状に丸め、その重ね合わせ部をシールして筒状フィルムに成形し、この筒状フィルム内に内容物を充填後、上端及び下端を結紮（封止）して製造される。
【０００３】
これらの筒状包装体から筒状の樹脂フィルムを剥がして内容物である食品を取り出すためには、筒状の樹脂フィルムを、長手方向に延びる両側縁部の縦シールされた部分に沿って、または、縦シールされた部分に直交する方向に切断したりして、内容物を露出させる必要がある。その際に、十分な開封性がないと、消費者が内容物を取り出す際、手指の力だけでは開封ができない場合がある。
【０００４】
筒状包装体からの内容物の取り出しが容易である易開封性を有する筒状包装体を提供することを目的として、例えば、特許文献１には、長手方向に延びる外耳部を有する縦シール部を備え、長手方向の両端部が集束された筒状の樹脂フィルムに、内容物が充填されて封入されてなる筒状包装体であって、長手方向に延びる外耳部を有する縦シール部のＴ型剥離強度が２３Ｎ以下、かつ、せん断剥離強度が４０Ｎ以上である筒状包装体が開示されている。
【先行技術文献】
【特許文献】
【０００５】
【特許文献１】特開２０１５−１６４８６０号公報
【発明の概要】
【発明が解決しようとする課題】
【０００６】
しかしながら、特許文献１に記載の方法では、実際に達成されているＴ型剥離強度がいずれも高く、易開封性が十分に達成されているとは言い難い。また、剥離強度を低くしすぎると、意図しない場合においても容易に破袋し、かえって一般的な使用に耐えられない。
【０００７】
これを解決する手段の一つとして、筒状包装体の外耳部に傷痕を設けることが考えられる。このような外耳部に傷痕を有する筒状包装体は、側縁部に傷痕を有するフィルム原反を用いて製造される。具体的には、ロール状のフィルム原反からフィルムを繰り出し、両側縁部を重ね合わせてシールすることで筒状にし、必要に応じて適当な長さにカットする。しかしながら、単に傷痕を設けただけでは、フィルム原反のロールのうち、傷痕を有する側縁部側が耳立ちし（ロールの軸方向の中心部に比べて、端部が太くなること）、フィルムをフラットに繰り出すことが難しく、また、フィルムの面方向においてかかる張力が異なるために、フィルムの端部に部分的にテンションがかかり、フィルム切れが発生することがわかってきた。特に、近年では充填の高速化に伴い、フィルムの端部にかかるテンションがより大きくなり、切れの問題が課題となっている。
【０００８】
本発明は、上記問題点に鑑みてなされたものであり、製造過程におけるフィルム切れを抑制することができ、また、張りがありかつ易開封性を有する密封包装体を与えることのできる熱収縮フィルム及び当該密封包装体を提供すること目的とする。
【課題を解決するための手段】
【０００９】
本発明者らは、上記課題を解決するために鋭意検討した。その結果、所定の位置に所定の傷痕を有し、熱収縮率を調整することにより、上記課題を解決できることを見出し、本発明を成すに至った。
【００１０】
すなわち、本発明は以下のとおりである。
〔１〕
塩化ビニリデン系樹脂を含む熱収縮フィルムであって、
ＴＤ及びＭＤの１２０℃の熱収縮率が、各々独立して、２５％〜４０％であり、
前記熱収縮フィルムの端から１．０ｍｍ〜５．０ｍｍの側縁部の少なくとも一部に、前記熱収縮フィルムを貫通する傷痕が長手方向に並んだ傷痕列を有し、
前記傷痕の前記長手方向の間隔が、４．０ｍｍ〜３０ｍｍである、
熱収縮フィルム。
〔２〕
請求項１に記載の熱収縮フィルムの両側縁部を該熱収縮フィルムの表裏面が対向するように重ね合わせ、長手方向にシールした筒状フィルムと、
内容物が充填された前記筒状フィルムの両端部を封止する封止部材と、を備え、
前記熱収縮フィルムの傷痕列を有する側縁部は、前記筒状フィルムの外側に帯状にはみ出した外耳片を形成し、
熱処理後の前記側縁部が有する傷痕の長手方向の間隔が、３．０ｍｍ〜２８ｍｍである、
密封包装体。
【発明の効果】
【００１１】
本発明によれば、製造過程におけるフィルム切れを抑制することができ、また、張りがありかつ易開封性を有する密封包装体を与えることのできる熱収縮フィルム及び当該密封包装体を提供することができる。
【図面の簡単な説明】
【００１２】
【図１】本実施形態の熱収縮フィルムの斜視図を示す。
【図２】本実施形態の熱収縮フィルムの有する傷痕の一態様を示す。
【図３】本実施形態の熱収縮フィルムの有する傷痕列の一態様を示す。
【図４】本実施形態の熱収縮フィルムの有する傷痕列の別態様を示す。
【図５】本実施形態の密封包装体の斜視図を示す。
【発明を実施するための形態】
【００１３】
以下、本発明の実施の形態（以下、「本実施形態」という。）について詳細に説明するが、本発明はこれに限定されるものではなく、その要旨を逸脱しない範囲で様々な変形が可能である。
【００１４】
〔筒状包装体〕
本実施形態の筒状包装体は、塩化ビニリデン系樹脂を含む熱収縮フィルムであって、ＴＤ及びＭＤの１２０℃の熱収縮率が、各々独立して、２５％〜４０％であり、熱収縮フィルムの端から１．０ｍｍ〜５．０ｍｍの側縁部の少なくとも一部に、熱収縮フィルムを貫通する傷痕が長手方向に並んだ傷痕列を有し、傷痕の長手方向の間隔が、４．０ｍｍ〜３０ｍｍである。
【００１５】
（熱収縮率）
ＭＤの１２０℃の熱収縮率は、２５％〜４０％であり、好ましくは２５％〜３５％であり、より好ましくは２５％〜３０％である。ＭＤの１２０℃の熱収縮率が２５％以上であることにより、後述する密閉包装体の外耳部が熱収縮したときの傷痕の間隔が適度に狭まり、これにより易開封性がより向上するほか、張りがあり製品外観性に優れた密封包装体を得ることができる。また、熱収縮前のフィルムの状態においては、傷痕の間隔が適度に開いた状態で維持されることから製造過程におけるフィルム切れがより抑制される。また、ＭＤの１２０℃の熱収縮率が４０％以下であることにより、レトルト処理における破袋が抑制され、後述する密閉包装体の外耳部が熱収縮したときの傷痕の間隔が狭まりすぎることにより、傷痕状態が悪化することを抑制することができる。
【００１６】
ＴＤの１２０℃の熱収縮率は、２５％〜４０％であり、好ましくは３０％〜４０％であり、より好ましくは３５％〜４０％である。ＴＤの１２０℃の熱収縮率が２５％以上であることにより、後述する密封包装体の円周方向への熱収縮性が良好となり、張りがあり、製品外観性に優れた密封包装体を得ることができる。また、ＴＤの１２０℃の熱収縮率が４０％以下であることにより、レトルト処理における破袋が抑制され、後述する密閉包装体の外耳部が熱収縮したときの傷痕のＴＤ方向の形状が変形しすぎることにより、傷痕状態が悪化することを抑制することができる。
【００１７】
なお、熱収縮率は、延伸条件及び用いる樹脂種により調整することができる。
【００１８】
（傷痕）
本実施形態の熱収縮フィルムの傷痕について、熱収縮フィルムの斜視図である図１と、傷痕の態様を示す図２〜４を用いて説明する。図１に示されるように、本実施形態の熱収縮フィルム１は、端２から１．０ｍｍ〜５．０ｍｍの領域である側縁部３の少なくとも一部に、傷痕４を有する。ここで、すべての側縁部が傷痕を有する必要はなく、好ましい態様としてはＭＤ方向に沿った端のうち１つの側縁部が傷痕を有すればよい。
【００１９】
熱収縮フィルム１を貫通する傷痕４の態様としては、図２に示されるように、傷痕形成前のフィルム部分が取り除かれた態様と、傷痕形成前のフィルム部分が取り除かれずに残っている態様とが考えられる。前者の傷痕は貫通孔であり、後者の傷痕は切込みともいうことができる。本実施形態においては、取り除かれたフィルム屑が発生しないという点で、後者の傷痕が好ましい。特に、後者の傷痕の場合、フィルム原反のロールとしたときに、傷痕を有する側縁部側が耳立ちし、ロールの軸方向の中心部に比べて、側縁部側が太くなりやすい傾向にあり、製造過程におけるフィルム切れの問題が顕著になりやすい。しかしながら、本実施形態においては傷痕の間隔等を調整することにより、フィルム切れを抑制することができる。
【００２０】
傷痕は、長手方向（図１でいえばＭＤ方向）に並び、傷痕列を形成する。傷痕列は１つであっても、複数であってもよい。また、図３及び４に示すように、傷痕列４’が複数ある場合には、隣り合う傷痕列４’の傷痕４の位置は長手方向で見た時に同じ位置にあっても、ずれた位置にあってもよいし、傷痕列４’の傷痕４の間隔は列間で同一であっても異なっていてもよい。さらに、同一の列内における傷痕４の間隔についても、所定の範囲を満たすものであれば、均等であっても不均等であってもよい。
【００２１】
傷痕列４’の傷痕４の間隔ａは、４．０ｍｍ〜３０ｍｍであり、好ましくは４．０ｍｍ〜２５ｍｍであり、より好ましくは４．０〜２０ｍｍである。傷痕４の間隔が４．０ｍｍ以上であることにより、耳立ちが緩和され、製造過程におけるフィルム切れが抑制されるほか、後述する密閉包装体の外耳部が熱収縮したときの傷痕の間隔が狭まりすぎることにより、傷痕状態が悪化することを抑制することができる。また、傷痕の間隔が３０ｍｍ以下であることにより、易開封性がより向上する。また、傷痕列４’が複数ある場合に、それら傷痕列の間隔ｂは、好ましくは０．１ｍｍ〜１ｍｍである。
【００２２】
（樹脂）
熱収縮フィルムは、塩化ビニリデン系樹脂を含むものであれば特に制限されず、その他の樹脂を含んでいてもよい。熱収縮フィルムは、単層フィルムであっても、積層フィルムであってもよく、例えば、塩化ビニリデン系樹脂からなる単層フィルム、塩化ビニリデン系樹脂とその他の樹脂を含む単層フィルム、塩化ビニリデン系樹脂からなるフィルムとその他の樹脂からなる積層フィルム、塩化ビニリデン系樹脂とその他の樹脂を含むフィルムとその他の樹脂からなる積層フィルムなどの組み合わせが挙げられる。塩化ビニリデン系樹脂を用いることにより、熱収縮後に張りのある外観を与えることができ、また、製造過程におけるフィルム切れがより抑制される。
【００２３】
塩化ビニリデン系樹脂としては、塩化ビニリデン共重合体、塩化ビニリデン単独重合体が挙げられる。ここで、塩化ビニリデン共重合体とは、塩化ビニリデン単量体とそれと共重合可能な単量体（コモノマー）との共重合体である。塩化ビニリデン単量体と共重合可能な単量体としては、特に限定されないが、例えば、塩化ビニル；アクリル酸メチル、アクリル酸ブチル等のアクリル酸エステル；アクリル酸；メタクリル酸メチル、メタクリル酸ブチル等のメタクリル酸エステル；メタクリル酸；メチルアクリロニトリル；酢酸ビニル等が挙げられる。これらの中でも、水蒸気非透過性及び酸素非透過性と押出加工性のバランスの観点から塩化ビニル、アクリル酸メチル等のアクリル酸エステル、メタアクリル酸メチルなどのメタアクリル酸エステル、メチルアクリロニトリルが好ましい。これらの共重合可能な単量体は１種単独で用いても、２種以上を併用してもよい。
【００２４】
塩化ビニリデン共重合体のコモノマー含有量は、好ましくは１〜４０質量％であり、より好ましくは３．５〜２５質量％である。塩化ビニリデン共重合体のコモノマー含有量が１質量％以上であることにより、押出時の溶融特性がより向上する傾向にある。また、塩化ビニリデン共重合体のコモノマー含有量が４０質量％以下であることにより、水蒸気非透過性及び酸素非透過性がより向上する傾向にある。
【００２５】
塩化ビニリデン系樹脂の重量平均分子量（Ｍｗ）は、好ましくは５０，０００〜１５０，０００であり、より好ましくは６０，０００〜１３０，０００であり、さらに好ましくは７０，０００〜１２５，０００である。重量平均分子量（Ｍｗ）が５０，０００以上であることにより、成形に必要な溶融張力がより向上する傾向にある。また、重量平均分子量（Ｍｗ）が１５０，０００以下であることにより、熱安定性を維持した溶融押出が可能となる傾向にある。なお、本実施形態において、重量平均分子量（Ｍｗ）は、ゲルパーミエ−ションクロマトグラフィー法（ＧＰＣ法）により、標準ポリスチレン検量線を用いて求めることができる。
【００２６】
また、その他の樹脂としては、エチレン−ビニルアルコール共重合体、ポリアミド系樹脂、ポリオレフィン系樹脂、ポリ塩化ビニル、ポリスチレン系樹脂が挙げられる。このなかでも、易開封性と製造過程におけるフィルム切れの抑制の観点から、ポリアミド系樹脂が好ましく、塩化ビニリデン共重合体、ポリアミド系樹脂がより好ましい。
【００２７】
〔熱収縮フィルムの製造方法〕
熱収縮フィルムの製造方法としては、特に制限されないが、例えば、塩化ビニリデン系樹脂をフィルム上に成形する工程と、成形したフィルムをＭＤ及びＴＤ方向に延伸する工程と、延伸したフィルムの側縁部に傷痕を形成する工程とを有する方法が挙げられる。また、これに加えて、傷痕形成後の熱収縮フィルムをロール状に巻き取る工程を有していてもよい。
【００２８】
〔密封包装体〕
本実施形態の密封包装体は、上記熱収縮フィルムの両側縁部を該熱収縮フィルムの表裏面が対向するように重ね合わせ、長手方向にシールした筒状フィルムと、内容物が充填された筒状フィルムの両端部を封止する封止部材と、を備え、熱収縮フィルムの傷痕列を有する側縁部は、筒状フィルムの外側に帯状にはみ出した外耳片を形成し、熱処理後の側縁部が有する傷痕の長手方向の間隔が、３．０ｍｍ〜２８ｍｍである。
【００２９】
図５に、密封包装体１０の斜視図を示す。筒状フィルムは、熱収縮フィルム１の傷痕列４’を有する側縁部３が筒状フィルムの外側に帯状にはみ出した外耳片５を形成するように、熱収縮フィルムの両側縁部を該熱収縮フィルムの表裏面が対向するように重ね合わせ、長手方向にシールしたものである。内容物を充填する密封包装体１は、熱収縮処理の施されたものであり、外耳部５に形成される傷痕４の間隔は、熱収縮フィルム１の側縁部が有する傷痕の間隔が熱収縮により狭まったものである。このような傷痕群を起点として、外耳部は容易に手で切断できるようになる。
【００３０】
密封包装体における傷痕列の傷痕の間隔ａ’は、３．０ｍｍ〜２８ｍｍであり、好ましくは３．０ｍｍ〜２５ｍｍであり、より好ましくは３．０〜２０ｍｍである。傷痕の間隔が３．０ｍｍ以上であることにより、傷痕状態が悪化し、意図せず傷痕部分から切断が起こることを抑制することができる。また、傷痕の間隔が２８ｍｍ以下であることにより、易開封性がより向上する。また、傷痕列が複数ある場合に、それら傷痕列の間隔ｂは、好ましくは０．１ｍｍ〜０．９ｍｍである。
【００３１】
外耳部の幅は、好ましくは１．０ｍｍ〜８．０ｍｍであり、より好ましくは２．０ｍｍ〜８．０ｍｍであり、さらに好ましくは３．０ｍｍ〜８．０ｍｍである。外耳部の幅が上記範囲内であることにより、易開封性がより向上し、意図しない切断あるいは破袋を抑制することができる。
【００３２】
なお、シール方法は特に制限されず、一例として超音波融着を挙げることができる。超音波条件は、適切なシール強度となるように、フィルム厚み、材質（非晶性／結晶性、及び、融点などの熱的特性）や製袋速度によって適宜調整することができ、超音波接圧と振幅を連続的に制御して超音波出力を一定にコントロールすることによってシール部の強度を一定にコントロールしやすくなる。
【実施例】
【００３３】
以下、本発明を実施例及び比較例を用いてより具体的に説明する。本発明は、以下の実施例によって何ら限定されるものではない。
【００３４】
〔包装適性：製造過程におけるフィルム切れ〕
実施例及び比較例において得られた熱収縮フィルムのロールを、自動充填包装機（旭化成（株）社製「ＡＤＰ（登録商標）」）にセットし、熱収縮フィルムを繰り出した。繰り出された熱収縮フィルムを、長手方向に延びる両側縁部が重なり、かつ、傷痕が形成された側縁部が外耳部となるように筒状に巻いて下流に走行させながら、重なった両側縁部を高周波にてシールして円筒フィルムを形成した。その後、円筒フィルムの内部に魚肉用すり身を充填し、両端をアルミニウム鋼線でクリップすることにより、クリップ間の長さ２００ｍｍ、幅７ｍｍの外耳部を有する包装体を２００本／分のスピードで作製した。熱収縮フィルム１５００ｍを用いて上記充填作業を行い、その途中でフィルムの切れが生じた回数をカウントし、下記評価基準により包装適性を評価した。
（評価基準）
○：製造過程においてフィルム切れが発生した回数が０回
×：製造過程においてフィルム切れが発生した回数が１回以上
【００３５】
〔レトルト耐性評価〕
上記包装適性試験で得られた包装体１０００本を、（株）日阪製作所製  高温高圧調理殺菌装置（熱水貯湯・回転式：１３０型）を使用して、加熱缶内ゲージ圧が０．２０ＭＰａの条件下で、１２０℃２０分のレトルト処理を行い、密封包装体を得た。レトルト処理後の密封包装体のうち、破袋した本数をカウントし、下記評価基準によりレトルト耐性を評価した。
（評価基準）
○：破袋数が０本
×：破袋数が１本以上
【００３６】
〔レトルト処理後の傷痕状態〕
上記レトルト処理後の密封包装体のうち、破袋が発生しなかったものを無作為に１００本サンプリングした。得られたサンプルの外耳部の傷痕状態を目視にて観察し、下記評価基準により傷痕状態を評価した。
（評価基準）
○：外耳部に切れがある本数が０本
×：外耳部に切れがある本数が１本以上
【００３７】
〔易開封性試験〕
上記レトルト処理後の密封包装体のうち、破袋が発生しなかったものを無作為に１００本サンプリングした。得られたサンプルについて、外耳片を摘まみ人力で開封することでどの程度の力で開封が可能かを官能検査にて評価した。具体的には、１０名のパネラーが、各自１０本の包装体サンプルを開封し、包装体毎に０点〜２点の官能検査点数で評価した。
（評価基準）
２点：  誰でも簡単に開封が可能
１点：  力をいれれば誰でも開封が可能
０点：  素手で開封できない
【００３８】
総計１００本の官能検査点数の平均値の小数点第２位を四捨五入して評価点とした。得られた評価点に基づき、以下の基準に従って易開封性を評価した。
（評価基準）
◎：  官能検査点数の平均値が２．０
○：  官能検査点数の平均値が１．５以上２未満
△：  官能検査点数の平均値が１以上１．５未満
×：  官能検査点数の平均値が１未満
【００３９】
〔熱収縮率〕
熱収縮フィルムの熱収縮率は、ＡＳＴＭ  Ｄ２７３２に準拠して測定した。具体的には、１２０℃のシリコンオイル中に熱収縮フィルムを１０分間浸漬させ、浸漬前後のフィルムサンプルの寸法を測定し算出した。なお、ＭＤ、ＴＤ共にｎ＝５の平均値を採用した。
【００４０】
〔密封包装体の張り〕
上記レトルト処理後の密封包装体のうち、破袋が発生しなかったものを無作為に１００本サンプリングした。得られたサンプルの密封包装体の張りを下記評価基準により評価した。
（評価基準）
○：しわがなく、指で押しても元に戻る状態
×：しわはないが、指で押しても元に戻らない状態
【００４１】
〔実施例１〕
塩化ビニリデン−塩化ビニル共重合体（塩化ビニリデン含有量／塩化ビニル含有量＝８９質量％／１１質量％、重量平均分子量１２５０００）を溶融して、環状ダイから押し出して環状フィルムを製造し、延伸温度３０℃、長手方向に３．０倍、巾方向に４．０倍のインフレーション２軸延伸を行い環状フィルムの内側同士を重ね合わせて、厚み４３μｍ（厚み２１．５μｍのフィルム２枚の厚み）のフィルム原反を得た。原反を巻ほどきながら巾８６ｍｍに裁断し、フィルム端部から１．０ｍｍの位置に貫通傷痕を図３の様に入れた帯状のフィルム原反を得た。なお、図３に示す傷痕の間隔ａは１５ｍｍとした。表１に各種性能評価の評価結果を示す。
【００４２】
〔実施例２〕
図３に示す長さａとｂの間隔がそれぞれ３０ｍｍと０．８ｍｍとなるように傷痕列を２本形成したこと以外は、実施例１と同様に熱収縮フィルムを作製した。表１に各種性能評価の評価結果を示す。
【００４３】
〔実施例３〕
図３に示す長さａとｂの間隔がそれぞれ５ｍｍと０．８ｍｍとなるように傷痕列を２本したこと以外は、実施例１と同様に熱収縮フィルムを作製した。表１に各種性能評価の評価結果を示す。
【００４４】
〔実施例４〕
延伸温度を２８℃にしたこと以外は、実施例１と同様に熱収縮フィルムを作製した。表１に各種性能評価の評価結果を示す。
【００４５】
〔比較例１〕
延伸温度を３５℃にしたこと以外は、実施例１と同様に熱収縮フィルムを作製した。表１に各種性能評価の評価結果を示す。
【００４６】
〔比較例２〕
図３に示す長さａとｂの間隔がそれぞれ２ｍｍと０．８ｍｍとなるように傷痕列を２本したこと以外は、実施例１と同様に熱収縮フィルムを作製した。表１に各種性能評価の評価結果を示す。
【００４７】
〔比較例３〕
図３に示す長さａとｂの間隔がそれぞれ３５ｍｍと０．８ｍｍとなるように傷痕列を２本したこと以外は、実施例１と同様に熱収縮フィルムを作製した。表１に各種性能評価の評価結果を示す。
【００４８】
〔比較例４〕
延伸温度を２５℃にしたこと以外は、実施例１と同様に熱収縮フィルムを作製した。表１に各種性能評価の評価結果を示す。
【００４９】
〔比較例５〕
フィルム端部から０．５ｍｍの位置に傷痕を入れたこと以外は、実施例１と同様に熱収縮フィルムを作製した。表１に各種性能評価の評価結果を示す。
【産業上の利用可能性】
【００５０】
【表１】
2020037431.tif 000002
【００５１】
本発明の熱収縮フィルムは、ハム、ソーセージ、チーズ、羊羹、ういろう等を収容するフィルムとして、産業上の利用可能性を有する。
【符号の説明】
【００５２】
１…熱収縮フィルム、２…端、３…側縁部、４…傷痕、４’…傷痕列、５…外耳部、６…封止部材、１０…密封包装体。
【図１】
2020037431.tif 000003
【図２】
2020037431.tif 000004
【図３】
2020037431.tif 000005
【図４】
2020037431.tif 000006
【図５】
2020037431.tif 000007